하 기 표 1 의 실시 예 1 내지 4 와 비 교예 1 의 구성 의 자발 광 감광성 수지 조성물 을 이용 하 여 컬러 필터 를 제조 하 였 다 . 즉 , 상기 각각 의 자발 광 감광성 수지 조성물 을 스핀 코팅 법 으로 유리 기판 위 에 도포 한 다음 , 가열 판 위 에 놓 고 100 ℃ 의 온도 에서 3 분 간 유지 하 여 박막 을 형성 시켰 다 . 이어서 상기 박막 위 에 자외선 을 조사 하 였 다 . 이때 , 자외선 광원 은 우시오 덴 끼 ㈜ 제 의 초고압 수은 램프 ( 상품명 USH - 250 D ) 를 이용 하 여 대기 분위기 하 에 40 mJ / ㎠ 의 노광량 ( 365 ㎚) 으로 광 조사 하 였으며 , 특별 한 광학 필터 는 사용 하 지 않 았 다 . 상기 자외선 이 조사 된 박막 을 pH 12 . 5 의 KOH 수용액 현상 용액 에 스프레이 현상기 를 이용 하 여 60 초 동안 현상 후 220 ℃ 의 가열 오븐 에서 20 분 동안 가열 하 여 패턴 을 제조 하 였 다 . 상기 에서 제조 된 자 발광 컬러 색 변환 층 패턴 의 필름 두께 는 3 . 0 ㎛ 이 었 다 . 색 변환 층 의 두께 는 500 ㎛ 까지 다양 하 게 제어 될 수 있 다 .